- REVENDICATIONS. 1 - Procédé de préparation d'oxyde éthylène par oxydation de l'éthylène par l'oxygène ou par l'air, à une température de 200 à 3000C, dans an lit fluidise de catalyseur à l'argent, caractérisé en ce qu'on utilise un catalyseur à l'argent contenant du carbonate et/ou de l'oxyde de cadmium, ainsi que du corindon en particules de 2 microns à 0,5 mm, les proportions des constituants du catalyseur étant les suivantes, en % en poids s argent 9,5 à 76;; carbonate et/ ou oxyde de cadmium 0,5 à à 4, calculs par rapport au cadmium métal- lique, et corindon 90' à 20, et en ce qu'on effectue l'oxydation de l'éthylène sous une pression partielle d'éthylène de 0,6 à 15 at atmosphères absolues-sous une pression partielle d'oxygène de 0,1 à 2 atmosphères absolues et sous une pression totale de 2 à 20 atmos phbres absolues dans un réacteur à garnissage. 2 - Procédé suivant la revendication î, caractérisé en ce qu'on effectue l'oxydation de l'éthylène dans un réacteur dans lequel le garnissage est disposé entre des tubes d'évacuation de chaleur qui sont installés dans le réacteur. 3 - Procédé suivant la revendication 1 ou 2, caractérisé en ce qu'on utilise un catalyseur à argent contenant également du chlorure d'argent à raison de 0,03 à 0,3 % du poids de l'argent présent dans le catalyseur. 4 - Catalyseur suivant la revendication 1 ou 2, caractérisé en ce qu'on utilise un catalyseur à l'argent contenant le corindon en tant que charge sous forme de particules de 2 à 20 microns, les proportions des constituants du catalyseur étant les suivantes, en en en poids X argent 76 à 38; carbonate et/ou oxyde de cadmium 4 à 2 calculé par rapport au cadmium métallique, et corindon 20 i 60. 5 - Procédé suivant la revendication 4, caractérisé en ce qu'on utilise un catalyseur à l'argent contenant également du chlorure d'argent à raison de 0,03 à 0,1 % du poids de l'argent présent dans le catalyseur. 6 - Procédé suivant la revendication 1 ou 2, caractérisé en ce qu'on utilise un catalyseur à l'argent contenant le corindon en tant que support en une granulométrie de 0,1 à 0,5 mm:, sa porosité étant de 25 à 45 % en volume et sa surface spécifique étant de 0,2 à 0,8 m Xg, les proportions des constituants du catalyseur étant les suivantes, en qu en poids : argent 9,5 à 19; carbonate et/ou oxyde de cadmium 0,5 à 1, calculé par rapport au cadmium métallique, et corindon 90 à 80. 7 - Procédé suivant la revendication 6, caractérisé en ce qu'on prépare le support en moulant du corindon d'une granulométrie de 2 à 20 microns en granules poreux et en calcinant ensuite ces granules à une température de 1600 à 16500C. 8 - Procédé suivant la revendication 7, caractérisé en ce qu'on moule les particules de corindon en granules en humidifiant lesdites particules par une solution aqueuse à 10 - 15 % de dextrine. 9 - Procédé suivant la revendication 6, caractérisé en ce qu1- on prépare le support en moulant en granules poreux des mélanges de corindon d'une granulométrie de 2 à 20 microns et de verre broyé d'une granulométrie de 5 à 40 microns pris dans un rapport de 3 10 :- 1 respectivement, en humidifiant les particules moulées par une solution aqueuse à 10 - 15 % de dextrine et en calcinant ensuite les granules -à une température de 1200 - 14000C-. 10 - Procédé suivant la revendication 6, caractérisé en ce qu'on utilise un catalyseur à l'argent qui contient aussi du chlorure d'argent à raison de 0,1 à 0,3 qb du poids de l'argent présent dans le catalyseur. 7t - Procédé suivant l'une quelconque des revendications 1 à 6 et 10, caractérisé en ce qu'on effectue 11 oxydation de l'éthylène en introduisant dans le lit.fluidisé de catalyseur à l'argent du chlorure de sodium, de potassium, de lithium, de baryum ou de cad mille à raison de 0,1 à 5 $ du poids de l'argent présent dans le catalyseur, 12 - Procédé suivant la revendication 11, caractérisé en ce qul- on utilise des chlorures déposés sur un support poreux, tel que le corindon ou- le carborundum, d'une granulométrie de 0,7 à 1 mm, d'une porosité de 25 à 45 % en volume et d'une surface spécifique de 0,2 à 0,8 m/g. 13 - Procédé suivant l'une quelconque des revendications 1 à 6 et 10, caractérisé en ce qu'avant d'envoyer le mélange réactionnel gazeux dans le lit fluidisé du catalyseur à l'argent, on le fait passer à raison d'au moins 1 % en volume à travers un lit porté à une température de 100 à 3000C de chlorure de sodium, de potassium, de lithium, de baryum ou de cadmium, lesdits sels étant utilisés à raison de 0,5 à 5 du poids de l'argent présent dans le catalyseur. 14 - Procédé suivant la revendication 13, caractérisé en ce qu'on utilise des chlorures déposés sur un support poreux, tel que le corindon ou le carborundum, d'une granulométrie de 0,1 à 10 mm, d'une porosité de 25 à 45 % en volume et d'une surface spécifique de 0,2 à 0,8 m /g. 15 - Procédé suivant l'une quelconque des revendications 1 à 6 et 10, caractérisé en ce qu'avant d'envoyer le mélange gazeux réactionnel dans le lit fluidisé de catalyseur à l'argent, on fait passer de 0,1 à 1 40 en volume de ce mélange à travers du pentachlorodiphényle à une température de 50 à 1500C. 16 - Procédé suivant l'une quelconque des revendications 1 à 6 et 10 à 15, caractérisé en ce qu'on effectue l'oxydation de l'éthylène en présence de méthane sous une pression partielle de méthane de 0,5 à 10 atmosphères absolues, les rapports.des pressions partielles de méthane et d'éthylène étant de 1 r 2 à 2 t 1 respectivement. 17 - Procédé suivant l'une quelconque des revendications 1 à 6 et 10 à 16, caractérisé en ce qu'avant d'envoyer le mélange réactionnel gazeux dans le lit fluidisé de catalyseur à l'argent, on le mélange avec une quantité additionnelle d'oxygène ou d'air dans des tubes verticaux qui se trouvent à la partie inférieure du réacteur et dont le diamètre permet de mélanger lesdits gaz sans qu'il y ait de danger d'explosion. 18 - Procédé suivant la revendication 17, caractérisé en ce qu'on remplit les tubes verticaux et l'espace libre à la partie inférieure du réacteur avec un garnissage. 19 - Procédé suivant l'une quelconque des revendications 1 à 6 et 10 à 16, caractérisé en ce qu'avant d'envoyer le mélange réactionnel gazeux dans le lit fluidisé de catalyseur à l'argent, on ajoute à ce mélange une quantité additionnelle d'oxygène ou d'air dans le lit de garnissage qui remplit la partie inférieure du réacteur et qui permet de mélanger lesdits gaz sans qu'il y ait de danger d'explosion.